Procédé de mesure d’une épaisseur (h) d’une éprouvette (201), dite éprouvette de test, issue de l’usinage selon un plan (P) d’une plaque en matériau composite à matrice céramique, ledit procédé (101) comprenant : a) la mesure (105) de fréquences (f 1e , f 1f ) de résonnance de l’éprouvette de test (201) ; et, b) la détermination (107) d’une épaisseur (h) de l’éprouvette de test (201), à partir des fréquences (f 1e , f 1f ) de résonnance de l’éprouvette de test (201) et de coefficients (K 1e , K 1f ) obtenus à partir d’une simulation numérique du comportement vibratoire d’une éprouvette virtuelle (113), dite éprouvette de référence. Procédé selon la revendication 1, dans lequel les fréquences (f 1e , f 1f ) de résonnance de l’éprouvette de test (201) sont mesurées à l’étape a) par vibrométrie laser. Procédé selon la revendication 1 ou la revendication 2, dans lequel l’épaisseur à mesurer de l’éprouvette de test (201) est comprise entre 2 et 10 millimètres, de préférence entre 2 et 4 millimètres ou entre 6 et 7 millimètres, et l’éprouvette de test (201) est une éprouvette haltère. Procédé selon l’une des revendications 1 à 3, dans lequel deux fréquences (f 1e , f 1f ) de résonnance de l’éprouvette de test (201) sont mesurées à l’étape a), une première fréquence (f 1e ) étant une fréquence de résonnance d’un mode de flexion dans le plan (P) d’usinage, de préférence un premier mode de flexion dans le plan, et une seconde fréquence (f 1f ) étant une fréquence de résonnance d’un mode de flexion en dehors du plan (P) d’usinage, de préférence un premier mode de flexion hors du plan, les deux fréquences de résonnance (f 1e , f 1f ) étant des fréquences de résonnance en conditions libre-libre. Procédé selon l’une des revendications 1 à 4, dans lequel la simulation numérique du comportement vibratoire de l’éprouvette de référence (113), réalisée préalablement à l’étape b), comprend la détermination de fréquences (f 1e_simu, f 1f_simu ) de résonnance de l’éprouvette de référence (113), correspondant à la première (f 1e ) et à la seconde fréquence (f 1f ) de résonnance mesurées de l’éprouvette de test, de préférence réalisée par la méthode des éléments finis. Procédé selon la revendication 5, dans lequel les fréquences (f 1e_simu , f 1f_simu ) de résonnance de l’éprouvette de référence (113) sont déterminées à partir de paramètres prédéterminés de ladite éprouvette de référence (113) comprenant une épaisseur (h ref ), une densité (d ref ) et un module de rigidité axial (E 11_ref ). Procédé selon la revendication 6, dans lequel l’épaisseur (h ref ), la densité (d ref ) et le module de rigidité axial (E 11_ref ) de l’éprouvette de référence (113) sont sensiblement égaux à une épaisseur théorique (h 0 ), une densité théorique (d 0 ) et un module de rigidité axial théorique (E 11_0 ) de l’éprouvette de test (201). Procédé selon la revendication 6 ou la revendication 7, dans lequel un premier coefficient (K 1e ), obtenu à partir de la simulation numérique du comportement vibratoire de l’éprouvette de référence (113), réalisée préalablement à l’étape b), est déterminé selon la formule : où K 1e , E 11_ref , d ref et f 1e_simu correspondent respectivement audit premier coefficient ainsi qu’au module de rigidité axial, à la densité et à une première fréquence de résonnance de l’éprouvette de référence (113), et un second coefficient, obtenu à partir de la simulation numérique du comportement vibratoire de l’éprouvette de référence (113), est déterminé selon la formule : où K 1f, E 11_ref , d ref , h ref et f 1f_simu correspondent respectivement audit second coefficient ainsi qu’au module de rigidité axial, à la densité, à l’épaisseur et à une seconde fréquence de résonnance de l’éprouvette de référence (113). Procédé selon la revendication 8, dans lequel l’épaisseur (h) de l’éprouvette de test (201) est déterminée selon la formule : où h, K 1e, K 1f , f 1e et f 1f correspondent respectivement à ladite épaisseur ainsi qu’au premier coefficient, au second coefficient, à la première et à la seconde fréquence de résonnance mesurées de l’éprouvette de test (201). Procédé (101) de mesure d’une densité (d) d’une éprouvette (201), dite éprouvette de test, issue de l’usinage selon un plan d’une plaque en matériau composite à matrice céramique, le procédé (101) comprenant : a) la mesure (103) d’une masse sèche (m) de l’éprouvette de test (201) ; b) la mesure (105, 107) d’une épaisseur (h) de l’éprouvette de test (201) conformément au procédé selon l’une quelconque des revendications précédentes ; et, c) la détermination (109) de la densité (d) de l’éprouvette de test (201), à partir de la masse sèche (m) mesurée, d’une surface (S) de l’éprouvette de test (201) selon le plan (P) d’usinage, et de l’épaisseur (h) mesurée à l’étape b). Procédé selon la revendication précédente, dans lequel la densité (d) de l’éprouvette de test (201) est déterminée selon la formule : où d, m, S et h correspondent respectivement à ladite densité ainsi qu’à la masse sèche, à la surface dans le plan (P) d’usinage et à l’épaisseur mesurée de l’éprouvette de test (201).